(57)【要約】【課題】  レーザー脱離／イオン化質量分析により分析する試料をローディングするための試料ホルダーとその製造方法が開示される。【解決手段】  試料ホルダー１００は、金属プレート１１０と、金属プレート１１０の表面に形成されて分析する試料１３０がローディングされる薄膜１２０とを具備し、前記薄膜１２０は炭素を含有した物質、すなわち炭素または黒鉛からなる。薄膜１２０は、炭素棒１７０をアーク放電させてスパッタリングすることによって金属プレート１１０の表面に蒸着でき、炭素または黒鉛粉末と揮発性溶媒とをペースト状態に混合した後、このペーストを金属プレートの表面に塗布することによって形成されうる。このような本発明によれば、マトリックスとシリコンオイルに影響を受けずに、高分子物質だけでなく５００Ｄａ以下の低分子量の物質も容易で正確に分析でき、塩のような別のイオン化添加剤がなくてもポリマーの質量を測定できる。【選択図】            図５
2004361405.tif 000002
【特許請求の範囲】
【請求項１】
レーザー脱離／イオン化質量分析により分析する試料をローディングするための試料ホルダーにおいて、
金属プレートと、
前記金属プレートの表面に形成され、分析する試料がローディングされる薄膜とを具備し、
前記薄膜は、炭素を含有した物質からなることを特徴とするレーザー脱離／イオン化質量分析用試料ホルダー。
【請求項２】
前記薄膜は炭素からなることを特徴とする請求項１に記載のレーザー脱離／イオン化質量分析用試料ホルダー。
【請求項３】
前記薄膜は黒鉛からなることを特徴とする請求項１に記載のレーザー脱離／イオン化質量分析用試料ホルダー。
【請求項４】
前記薄膜は、数μｍないし数十μｍの厚さに形成されていることを特徴とする請求項１に記載のレーザー脱離／イオン化質量分析用試料ホルダー。
【請求項５】
前記金属プレートは、ステンレス鋼からなることを特徴とする請求項１に記載のレーザー脱離／イオン化質量分析用試料ホルダー。
【請求項６】
レーザー脱離／イオン化質量分析により分析する試料をローディングするための試料ホルダーの製造方法において、
金属プレートを準備する段階と、
前記金属プレートの表面にスパッタリングにより炭素薄膜を蒸着する段階と、
を含むことを特徴とするレーザー脱離／イオン化質量分析用試料ホルダーの製造方法。
【請求項７】
前記炭素薄膜蒸着段階は、炭素棒をアーク放電させてスパッタリングすることを特徴とする請求項６に記載のレーザー脱離／イオン化質量分析用試料ホルダーの製造方法。
【請求項８】
レーザー脱離／イオン化質量分析により分析する試料をローディングするための試料ホルダーの製造方法において、
金属プレートを準備する段階と、
炭素粉末と溶媒とをペースト状態に混合した後、前記ペーストを前記金属プレートの表面に塗布する段階と、
前記ペーストを乾燥させて前記金属プレートの表面に炭素薄膜を形成する段階と、
を含むことを特徴とするレーザー脱離／イオン化質量分析用試料ホルダーの製造方法。
【請求項９】
レーザー脱離／イオン化質量分析により分析する試料をローディングするための試料ホルダーの製造方法において、
金属プレートを準備する段階と、
黒鉛粉末と溶媒とをペースト状態に混合した後、前記ペーストを前記金属プレートの表面に塗布する段階と、
前記ペーストを乾燥させて前記金属プレートの表面に黒鉛薄膜を形成する段階と、
を含むことを特徴とするレーザー脱離／イオン化質量分析用試料ホルダーの製造方法。
【請求項１０】
前記溶媒は揮発性溶媒であり、前記揮発性溶媒は前記ペーストの乾燥時に揮発されて除去されることを特徴とする請求項８または９に記載のレーザー脱離／イオン化質量分析用試料ホルダーの製造方法。
【請求項１１】
前記薄膜は数μｍないし数十μｍの厚さで形成されることを特徴とする請求項６、８および９のうちいずれかの一項に記載のレーザー脱離／イオン化質量分析用試料ホルダーの製造方法。
【請求項１２】
前記金属プレートは所定厚さのステンレス鋼板を切断加工して製造されることを特徴とする請求項６、８および９のうちいずれかの一項に記載のレーザー脱離／イオン化質量分析用試料ホルダーの製造方法。
【発明の詳細な説明】
【技術分野】
【０００１】
本発明は、レーザー脱離／イオン化質量分析に係り、より詳細には高分子物質だけでなく低分子量の物質も容易かつ正確に分析できるレーザー脱離／イオン化質量分析用試料ホルダーおよびその製造方法に関する。
【背景技術】
【０００２】
蛋白質などの生体物質やポリマーのような分子量が大きい物質の質量分析において、マトリックス支援レーザー脱離／イオン化質量分析法（Ｍａｔｒｉｘ−Ａｓｓｉｓｔｅｄ  Ｌａｓｅｒ  Ｄｅｓｏｒｐｔｉｏｎ  ／Ｉｎｏｉｚａｔｉｏｎ  Ｍａｓｓ  Ｓｐｅｃｔｒｏｍｅｔｒｙ、ＭＡＬＤＩ  ＭＳ）が多く利用されている。ＭＡＬＤＩ  ＭＳは、試料ホルダーにローディングされている試料に紫外線または赤外線レーザービームを照射して前記試料を脱離およびイオン化させた後、そのイオンの飛行時間（Ｔｉｍｅ−ｏｆ−Ｆｌｉｇｈｔ、ＴＯＦ）を測定してその質量を分析する方法である。
【０００３】
図１Ａは、従来のＭＡＬＤＩ質量分析器の構成を簡略に図示した図面で、図１Ｂは図１Ａに表示されたＡ部分を拡大図示した図面である。
【０００４】
図１Ａと図１Ｂとを参照すれば、従来のＭＡＬＤＩ質量分析器には、分析する試料２１を提供するための試料ホルダーとして一般的にステンレススチールまたは金メッキされたステンレススチールからなった金属プレート１０が使われている。前記金属プレート１０の表面には試料２１とマトリックス２２とが混合された物質層２０が塗布される。このように、試料２１がローディングされた金属プレート１０は真空チャンバー（図示せず）内の支持部材３１に装着される。
【０００５】
前記金属プレート１０の表面にローディングされた試料２１とマトリックス２２とに紫外線または赤外線レーザービームが照射されると、試料２１はマトリックス２２と共に脱離されイオン化される。イオンは、グリッド３２により形成された電気場により加速され、偏向器３３を通過して検出器３４まで飛行するようになる。この時、検出器３４で検出される信号からイオンの飛行時間を測定でき、この飛行時間を利用してイオンの質量を分析できる。
【０００６】
このようなＭＡＬＤＩ  ＭＳでは、試料２１の脱離とイオン化とを補助するマトリックス２２が使われ、このマトリックス２２には通常に紫外線をよく吸収できる有機酸が使われる。試料２１のイオン化過程はまだ正確に明らかでないが、一般的に試料２１に比べて過量で存在するマトリックス２２がレーザービームのエネルギーを１次に吸収し、試料２１と共に金属プレート１０から脱離される過程やその後に、吸収されたエネルギーを試料２１に伝達して試料２１をイオン化させると知られている。
【０００７】
ところが、前記の従来のＭＡＬＤＩ  ＭＳにおいては、試料２１の脱離とイオン化とに役に立つために使われるマトリックス２２、または試料２１とマトリックス２２とを混合するために使われる溶媒によって試料２１の脱離およびイオン化の程度が異なる。これはマトリックス２２と試料２１とを金属プレート１０の表面にローディングした後、溶媒が揮発しながらマトリックス２２と試料２１の固体状構造が形成されるが、この固体状構造が部位別に一定でないため、レーザービームを吸収する部位によって質量分析法により得られる質量スペクトルが異なって現れるためである。
【０００８】
したがって、同じ試料２１を分析しても試料２１の準備方法によって得られる質量スペクトルが異なるだけでなく、金属プレート１０の位置ごとに測定結果が異なるため一貫性ある結果を得にくかった。また、高分子物質の分子量を測定する場合には、マトリックス２２はまた溶媒によって分子量分布の変化が発生して正確な分子量を得にくかった。
【０００９】
そして、物質層２０に対するレーザービームの照射により試料２１だけでなくマトリックス２２もイオン化されるため、マトリックス２２に似た分子量を有した物質、例えば５００Ｄａ以下の低分子量を有した試料２１の質量を測定する場合には、マトリックス２２イオンによる干渉のため試料２１の質量を正確に分析し難かった。
【００１０】
図２Ａには従来のＭＡＬＤＩ  ＭＳにより低分子量の試料から得られた質量スペクトルのグラフが図示されている。
【００１１】
図２Ａのスペクトルを見れば、マトリックスイオンによるピークのみが現れて、試料イオンによるピークはほとんど現れなかったことが分かる。このスペクトルで、試料の質量は一般的に電荷量に対するイオンの原子量（ｍ／ｚ）で表す。
【００１２】
そして、前記の従来のＭＡＬＤＩ  ＭＳは、水溶性蛋白質分析では非常に容易に使われうるが、有機溶媒を使用すべきポリマーの分析ではイオン化に必要な陽性子や塩がないため、人為的に塩を添加しなければならない不便な点がある。
【００１３】
図２Ｂには、従来のＭＡＬＤＩ  ＭＳによってポリマーから得られた質量スペクトルのグラフが図示されている。
【００１４】
図２Ｂのスペクトルを見れば、塩を使わない場合にはポリマーによるピークがほとんど現れないことが分かる。
【００１５】
一方、マトリックス２２と試料２１との混合液が強酸性を有する場合には、金属プレート１０が腐食される問題点が発生し、また腐食による金属プレート１０の表面粗度の変化によってマトリックス２２と試料２１との脱離が難しくなるという問題が生じる。
【００１６】
前記のような従来のＭＡＬＤＩ  ＭＳの問題点を解決するために多くの研究が進められ、その一例として、特許文献１には多孔性シリコンプレートを利用したレーザー脱離／イオン化質量分析法が開示されている。
【００１７】
そこに開示されているように、試料ホルダーとして多孔性シリコンプレートを使用する場合には、マトリックスが必要ないのでマトリックスと溶媒の影響を除去した質量スペクトルを得られる。また、マトリックスを使わないことにより、試料の質量分析が容易なだけでなく５００Ｄａ以下の低分子量を有した試料の質量分析においてマトリックスによる干渉を排除できる。
【００１８】
しかし、シリコンプレートを利用したレーザー脱離／イオン化質量分析法においても、有機溶媒を使用しなければならないポリマーの分析では、イオン化に必要な陽性子や塩がないため、人為的にＡｇＴＦＡ（Ｓｉｌｖｅｒ  Ｔｒｉｆｌｕｏｒｏａｃｅｔａｔｅ）のような塩を添加しなければならない不便な点がある。また、多孔性シリコンプレートの製造工程が多少複雑であるという問題点もある。
【００１９】
一方、図３には非特許文献１に開示された黒鉛プレートが図示されている。
【００２０】
図３に図示された黒鉛プレート６０の表面には、マトリックスなしで分析する試料７０が多数のスポット形態でローディングされる。このような黒鉛プレート６０は、紫外線または赤外線を吸収してその一部分が試料７０と共に脱離されながら試料７０をイオン化させる特性がある。したがって、黒鉛プレート６０を試料ホルダーとして利用する場合には、前述したシリコンプレートと同様にマトリックスが必要なく、これによりマトリックスの影響を除去した質量スペクトルを得られる。また、黒鉛プレート６０にはＮＡ＋イオンとＫ＋イオンとが入っており、特別に塩を添加しなくてもポリマーのイオン化が可能でその質量を測定できる。
【００２１】
ところが、このような黒鉛プレートは黒鉛棒をほぼ２ｍｍ〜３ｍｍの厚さで切断して製造するが、この時黒鉛棒を切断するためにはシリコンオイルが使われる。このようなシリコンオイルは、ほぼ３００〜４００Ｄａの低分子量を有したシリコン系化合物であり、黒鉛プレート内に入り込んで簡単に除去できない。したがって、シリコンオイルと同様の分子量を有した試料の質量分析においては、シリコンオイルによる干渉のため試料の質量を正確に分析し難い。
【００２２】
図４には黒鉛プレートから得られた質量スペクトルのグラフが図示されている。
【００２３】
図４のスペクトルを見れば、ほぼ３００〜４００ｍ／ｚ付近でシリコンオイルによるピークが多いことが分かる。一方、図４のスペクトルで左側に現れた二つのピークは、各々ＮＡ＋イオンとＫ＋イオンのピークである。
【特許文献１】米国特許ＵＳ６，２８８，３９０号公報
【非特許文献１】キム・ヒジュン外  、Ａｎａｌ．Ｃｈｅｍ．７２，５６７３−５６７８（２０００）
【発明の開示】
【発明が解決しようとする課題】
【００２４】
本発明は、前記のような従来の問題点を解決するために案出されたもので、特に高分子物質だけでなく低分子量の物質も容易で正確に分析できるように、金属プレート表面に形成された高純度の炭素または黒鉛薄膜を有するレーザー脱離／イオン化質量分析用試料ホルダーおよびその製造方法を提することを目的とする。
【課題を解決するための手段】
【００２５】
前記の技術的課題を達成するために本発明は、レーザー脱離／イオン化質量分析により分析する試料をローディングするための試料ホルダーにおいて、金属プレートと、前記金属プレートの表面に形成されて分析する試料がローディングされる薄膜とを具備し、前記薄膜は炭素を含有した物質からなることを特徴とするレーザー脱離／イオン化質量分析用試料ホルダーを提供する。ここで、前記薄膜は炭素または黒鉛でなされ、その厚さは数μｍないし数十μｍであることが望ましい。
【００２６】
前記金属プレートはステンレス鋼でなりうる。そして、前記の技術的課題を達成するために本発明は、レーザー脱離／イオン化質量分析により分析する試料をローディングするための試料ホルダーの製造方法を提供する。
【００２７】
本発明の一つの特徴による試料ホルダー製造方法は、金属プレートを準備する段階と、前記金属プレートの表面にスパッタリングにより炭素薄膜を蒸着する段階とを含む。
【００２８】
ここで、前記炭素薄膜蒸着段階は、炭素棒をアーク放電させてスパッタリングすることが望ましい。そして、本発明の他の特徴による試料ホルダー製造方法は、金属プレートを準備する段階と、炭素粉末と溶媒とをペースト状態に混合した後、前記ペーストを前記金属プレートの表面に塗布する段階と、前記ペーストを乾燥させて前記金属プレートの表面に炭素薄膜を形成する段階とを含む。
【００２９】
また、本発明のさらに他の特徴による試料ホルダー製造方法は、金属プレートを準備する段階と、黒鉛粉末と溶媒とをペースト状態に混合した後、前記ペーストを前記金属プレートの表面に塗布する段階と、前記ペーストを乾燥させて前記金属プレートの表面に黒鉛薄膜を形成する段階とを含む。
【００３０】
前記製造方法において、前記溶媒は揮発性溶媒であり、前記揮発性溶媒は前記ペーストの乾燥時に揮発されて除去されることが望ましい。そして、前記薄膜は数μｍないし数十μｍの厚さで形成されうる。
【００３１】
前記金属プレートは、所定厚さのステンレス鋼板を切断加工して製造されうる。
【発明の効果】
【００３２】
本発明に係るレーザー脱離／イオン化質量分析用試料ホルダーおよびその製造方法によると、まず、金属プレートの表面に形成された炭素または黒鉛薄膜を有した試料ホルダーを利用するので、マトリックスの影響を排除した質量スペクトルを得られる。また、炭素または黒鉛薄膜がスパッタリングまたは粉末の塗布方法により形成されるので、シリコンオイルによる影響を排除できる。したがって、高分子物質だけでなく５００Ｄａ以下の低分子量の物質も容易で正確に分析できる。
【００３３】
次に、炭素または黒鉛薄膜には、ＮＡ＋イオンとＫ＋イオンとが入っており、別途のイオン化添加剤がなくてもポリマーのイオン化が可能でその質量を測定できる。
【００３４】
最後に、金属プレートはリサイクルできるので、分析の度に炭素または黒鉛薄膜だけを薄く形成すれば試料ホルダーが準備でき、従来のシリコンプレートに比べて試料ホルダーの製造工程が簡単である。
【発明を実施するための最良の形態】
【００３５】
以下、添付された図面を参照しながら本発明の望ましい実施例を詳細に説明する。しかし、以下に例示される実施例は本発明の範囲を限定するものではなく、本発明をこの技術分野での当業者に十分に説明するために提供されるものである。以下の図面で各構成要素の大きさは説明のため便宜上の誇張もありうる。
【００３６】
図５は本発明によるレーザー脱離／イオン化質量分析法に使われる試料ホルダーを示す斜視図であり、図６は図５に示す試料ホルダーの部分断面図である。
【００３７】
図５と図６とを共に参照すれば、本発明による試料ホルダー１００は、レーザー脱離／イオン化質量分析により分析する試料１３０をローディングするためのものであり、金属プレート１１０および金属プレート１１０の表面に形成された炭素薄膜１２０を含む。
【００３８】
前記金属プレート１１０は、ステンレス鋼からなることが望ましく、その厚さは容易に変形されない程度、例えば２ｍｍ〜３ｍｍ程度であることが望ましい。このような金属プレート１１０は、一般的に知られた金属材料の様々な加工方法により製造されうる。例えば、金属プレート１１０は、２ｍｍ〜３ｍｍ程度の厚さを有するステンレス鋼板を切断加工して製造されうる。
【００３９】
前記炭素薄膜１２０は、前記金属プレート１１０の表面にほぼ数μｍないし数十μｍ程度の厚さを有する薄膜で形成される。そして、前記炭素薄膜１２０は、黒鉛薄膜に代替できる。前記炭素薄膜１２０はスパッタリングまたは炭素粉末の塗布方法により形成でき、黒鉛薄膜は黒鉛粉末の塗布方法により形成されうる。以下では、添付された図面を参照して前記炭素または黒鉛薄膜の形成方法を説明する。
【００４０】
図７は、金属プレートの表面にスパッタリングにより炭素薄膜を蒸着させる方法を説明するための図面である。
【００４１】
図７を参照すれば、まず真空チャンバー１５０内のレセプター１６０上に前記の方法により準備された金属プレート１１０を装着する。次いで、金属プレート１１０の表面にスパッタリングによりほぼ数μｍないし数十μｍ程度の厚さで炭素薄膜１２０を形成する。具体的に、前記炭素薄膜１２０は、二つの高純度炭素棒１７０に比較的高い電圧を印加して炭素棒１７０をアーク放電させ、この時炭素棒１７０から落ちる炭素をスパッタリングして金属プレート１１０の表面に蒸着させることで形成されうる。
【００４２】
一方、前記炭素薄膜１２０は、炭素粉末を金属プレート１１０の表面に塗布することによっても形成出来る。具体的には、高純度の微細な炭素粉末を溶媒と混合してペースト状態に作る。この時、前記溶媒は揮発性溶媒であることが望ましい。次いで、前記ペーストを金属プレート１１０の表面に所定の厚さで塗布する。そして、前記ペーストを常温または高温で乾燥させて炭素薄膜１２０を形成する。この時、前記のように揮発性溶媒を使用すると、乾燥過程で揮発性溶媒が揮発されて除去されるので、純粋な炭素のみからなる炭素薄膜１２０が形成されうる。
【００４３】
そして、金属プレート１１０の表面に炭素薄膜１２０の代りに黒鉛薄膜を形成する場合にも、上記のような方法が適用されうる。すなわち、高純度の微細な黒鉛粉末を揮発性溶媒と混合してペースト状態に作った後、このペーストを金属プレート１１０の表面に所定厚さで塗布して乾燥させることによって、黒鉛薄膜を形成できる。
【００４４】
このように、本発明による試料ホルダー１００の炭素薄膜１２０または黒鉛薄膜は、スパッタリングや粉末の塗布方法により形成されるので、従来の黒鉛プレートとは異なってシリコンオイルを使わない。したがって、シリコンオイルによる影響を排除できる長所がある。
【００４５】
そして、金属プレート１１０はリサイクルできるので、分析のたびに炭素薄膜１２０または黒鉛薄膜だけを薄く形成すれば、試料ホルダー１００が準備できることとなる。したがって、従来のシリコンプレートに比べて試料ホルダーの製造工程を単純化できる。
【００４６】
再び図５と図６とを参照すれば、前記のように金属プレート１１０の表面に形成された炭素薄膜１２０または黒鉛薄膜には、試料１３０が多数のスポットを有する形態にローディングされる。このように試料１３０がローディングされた試料ホルダー１００は、質量分析器のチャンバー（図示せず）内部に設けられる。
【００４７】
前記試料ホルダー１００がチャンバー内部に設けられた状態で、試料ホルダー１００の炭素薄膜１２０にローディングされた試料１３０に紫外線または赤外線レーザービームを照射する。それにより、レーザービームが照射された部位の炭素薄膜１２０は、レーザービームのエネルギーを吸収して金属プレート１１０から脱離される。この時、試料１３０も炭素薄膜１２０と共に脱離され、脱離された試料１３０は炭素薄膜１２０内に含まれていたＮＡ＋イオンとＫ＋イオンとによりイオン化される。
【００４８】
前記試料１３０のイオンは、前述したようにグリッド（図示せず）により形成された電気場により加速されて所定距離ほど飛行して検出器１４０に到達する。この時、検出器１４０で検出される信号から試料１３０のイオンの飛行時間を測定でき、この飛行時間を利用して試料イオンの質量を分析する。
【００４９】
上記のように、本発明による試料ホルダー１００は、炭素薄膜１２０または黒鉛薄膜に試料をローディングする。前記炭素薄膜１２０または黒鉛薄膜は、前述したように紫外線または赤外線を吸収して金属プレート１１０から脱離されながら試料１３０をイオン化させる特性がある。これにより、試料１３０の脱離とイオン化とにおいて、従来のマトリックスが不要となり、マトリックスの影響を受けない質量スペクトルが得られるという長所がある。また、マトリックスに使われる有機酸により金属プレート１１０が腐食されたり、その表面粗度が変わるという従来の問題点が解消される。
【００５０】
図８Ａには、本発明による試料ホルダーを使用したレーザー脱離／イオン化質量分析法により低分子量の試料から得られた質量スペクトルのグラフが図示されている。図８Ａのスペクトルは、図２Ａのスペクトルと同じ試料から得られたスペクトルである。
【００５１】
図８Ａのスペクトルを見れば、図２Ａのスペクトルと異なってマトリックスによる影響が排除されて試料イオンのピークが明確に現れていることが分かる。
【００５２】
このように、本発明による炭素薄膜または黒鉛薄膜を利用した試料ホルダーによれば、マトリックスを使用しないことによって試料の質量分析が容易なだけでなく、５００Ｄａ以下の低分子量を有する試料の質量分析においてマトリックスの干渉を排除できるので、正確な質量分析が可能な長所がある。
【００５３】
そして、本発明による試料ホルダーの炭素または黒鉛薄膜には、ＮＡ＋イオンとＫ＋イオンとが入っており塩のような別途のイオン化添加剤なしにポリマーのイオン化が可能になり、その質量を測定できるという長所もある。
【００５４】
図８Ｂには、本発明による試料ホルダーを使用したレーザー脱離／イオン化質量分析法によりポリマーから得られた質量スペクトルのグラフが図示されている。図８Ｂのスペクトルは、図２Ｂのスペクトルと同じ試料から得られたスペクトルである。
【００５５】
図８Ｂのスペクトルを見れば、図２Ｂのスペクトルと異なってポリマーイオンのピークが明確に検出されていることが分かる。
【００５６】
特に、本発明による試料ホルダーの炭素薄膜または黒鉛薄膜は、前記のようにスパッタリングや粉末の塗布方法により形成されるので、従来の黒鉛プレートとは異なってシリコンオイルを使わないため、シリコンオイルによる影響を排除できる。したがって、ほぼ３００〜４００Ｄａの低分子量を有した試料の質量も正確に分析できるという長所がある。
【００５７】
図８Ｃには、本発明による試料ホルダーの炭素薄膜から得られた質量スペクトルのグラフが図示されている。
【００５８】
図８Ｃのスペクトルを見れば、図４のスペクトルと異なって３００〜４００ｍ／ｚ付近でシリコンオイルのピークは全く現れず、２０〜３０ｍ／ｚ附近でＮＡ＋イオンとＫ＋イオンのピークだけ検出されたことが分かる。
【００５９】
本発明は開示された実施例を参照して説明されたが、これは例示的なものにすぎず、当該分野での当業者ならば多様な変形および均等な他の実施例が可能であるということを理解するであろう。したがって、本発明の真の技術的保護範囲は特許請求範囲により決まるべきものである。
【産業上の利用可能性】
【００６０】
本発明は、高分子物質だけでなく低分子量の物質も容易で正確に分析されうるレーザー脱離／イオン化質量分析用試料ホルダーおよびその製造に関わるものであり、例えば蛋白質などの生体物質やポリマーのような分子量が大きい物質の質量分析に効果的に適用可能である。
【図面の簡単な説明】
【００６１】
【図１Ａ】従来の  ＭＡＬＤＩ質量分析器の構成を簡略に図示した図面である。
【図１Ｂ】図１Ａに表示されたＡ部分を拡大図示した図面である。
【図２Ａ】従来のＭＡＬＤＩ  ＭＳにより得られた質量スペクトルのグラフであり、低分子量の試料から得られた質量スペクトルのグラフである。
【図２Ｂ】従来のＭＡＬＤＩ  ＭＳにより得られた質量スペクトルのグラフであり、有機溶媒を使用するポリマーから得られた質量スペクトルのグラフである。
【図３】従来の黒鉛プレートからなる試料ホルダーを示す写真である。
【図４】従来の黒鉛プレートから得られた質量スペクトルのグラフである。
【図５】本発明によるレーザー脱離／イオン化質量分析法に使われる試料ホルダーを図示した斜視図である。
【図６】図５に図示された試料ホルダーの部分断面図である。
【図７】金属プレートの表面にスパッタリングにより炭素薄膜を蒸着させる方法を説明するための図面である。
【図８Ａ】本発明による試料ホルダーを使用したレーザー脱離／イオン化質量分析法により得られた質量スペクトルを図示したグラフであり、低分子量の試料から得られた質量スペクトルのグラフである。
【図８Ｂ】本発明による試料ホルダーを使用したレーザー脱離／イオン化質量分析法により得られた質量スペクトルを図示したグラフであり、有機溶媒を使用するポリマーから得られた質量スペクトルのグラフである。
【図８Ｃ】本発明による試料ホルダーを使用したレーザー脱離／イオン化質量分析法により得られた質量スペクトルを図示したグラフであり、本発明による試料ホルダーの炭素薄膜から得られた質量スペクトルのグラフである。
【符号の説明】
【００６２】
１０…金属プレート、
２０…物質層、
２１…試料、
２２…マトリックス、
３１…支持部材、
３２…グリッド、
３３…偏向器、
３４…検出器、
６０…黒鉛プレート、
７０…試料、
１００…試料ホルダー、
１１０…金属プレート、
１２０…炭素薄膜、
１３０…試料、
１４０…検出器、
１５０…真空チャンバー、
１６０…レセプター、
１７０…高純度炭素棒。
【図１Ａ】
2004361405.tif 000003
【図１Ｂ】
2004361405.tif 000004
【図２Ａ】
2004361405.tif 000005
【図２Ｂ】
2004361405.tif 000006
【図３】
2004361405.tif 000007
【図４】
2004361405.tif 000008
【図５】
2004361405.tif 000009
【図６】
2004361405.tif 000010
【図７】
2004361405.tif 000011
【図８Ａ】
2004361405.tif 000012
【図８Ｂ】
2004361405.tif 000013
【図８Ｃ】
2004361405.tif 000014